합성 예 3 에서 얻 어 진 이미드 화 중합체 ( A - 3 ) 을 함유 하 는 용액 의 폴리 이미드 ( A - 2 ) 로 환산 하 여 100 중량 부 에 상당 하 는 양 을 취하 고 , 이것 에 접착성 향상 제 로서 에폭시 화합물 인 N , N , N ', N '- 테트라 글 리시 딜 - 4 , 4 '- 디 아미노 디페닐메탄 의 10 중량 부 및 관능 성 실란 화합물 인 메틸 3 -[ 2 -( 3 - 트리 메 톡 시 실릴 프로필 아미노 ) 에 틸 아미노 ] 프로 피오 네이트 의 0 . 75 중량 부 를 첨가 하 고 , γ - 부티 로 락톤 및 부틸 셀 로 솔 브 를 γ - 부티 로 락톤 : 부틸 셀 로 솔 브 비 가 중량 비로 90 : 10 이 되 도록 첨가 하 여 고형분 농도 4 중량 ％ 의 용액 으로 하 였 다 . 이 용액 을 공경 1 ㎛ 의 필터 를 사용 하 여 여과 함 으로써 , 액정 배향 제 를 제조 하 였 다 .